(57)【要約】【課題】導線周りに絶縁皮膜を備えたコイル用導線、コイル用集合導線において、溶接箇所となる導線端部において絶縁皮膜のみを精度よく、しかも効率的に除去してコイル用導線等を製造することのできるコイル用導線とコイル用集合導線の製造方法を提供する。【解決手段】導線１の周りに絶縁皮膜２を形成し、絶縁皮膜２の端部を取り除いて導線１の溶接接合箇所を露出させてコイル用導線１０を製造する方法であって、絶縁皮膜材料となる熱可塑性樹脂の融点未満の温度で導線１を加熱しておく第１のステップ、溶融した熱可塑性樹脂を導線１周りに提供し、熱可塑性樹脂がその融点未満となった段階で絶縁皮膜２の端部近傍に切込み２ａを入れ、端部の絶縁皮膜２を剥がす第２のステップ、導線１および絶縁皮膜２を熱可塑性樹脂の融点以上の温度で加熱し、導線１と絶縁皮膜２を密着させてコイル用導線１０を製造する第３のステップからなる。【選択図】図１
2015144545.tif 000002
【特許請求の範囲】
【請求項１】
導線の周りに絶縁皮膜を形成し、絶縁皮膜の端部を取り除いて導線の溶接接合箇所を露出させてコイル用導線を製造する方法であって、
絶縁皮膜材料となる熱可塑性樹脂の融点未満の温度で導線を加熱しておく第１のステップ、
溶融した前記熱可塑性樹脂を導線周りに提供し、該熱可塑性樹脂が前記融点未満となった段階で絶縁皮膜の端部近傍に切込みを入れ、端部の絶縁皮膜を剥がす第２のステップ、
導線および絶縁皮膜を前記熱可塑性樹脂の融点以上の温度で加熱し、導線と絶縁皮膜を密着させてコイル用導線を製造する第３のステップからなるコイル用導線の製造方法。
【請求項２】
請求項１に記載の製造方法で製造された複数のコイル用導線を束ねてコイル用集合導線を製造するコイル用集合導線の製造方法。
【請求項３】
複数の導線を束ね、圧延して集合導線とし、該集合導線の周りに絶縁皮膜を形成し、絶縁皮膜の端部を取り除いて集合導線の溶接接合箇所を露出させてコイル用集合導線を製造する方法であって、
絶縁皮膜材料となる熱可塑性樹脂の融点未満の温度で集合導線を加熱しておく第１のステップ、
溶融した前記熱可塑性樹脂を集合導線周りに提供し、該熱可塑性樹脂が前記融点未満となった段階で絶縁皮膜の端部近傍に切込みを入れ、端部の絶縁皮膜を剥がす第２のステップ、
集合導線および絶縁皮膜を前記熱可塑性樹脂の融点以上の温度で加熱し、集合導線と絶縁皮膜を密着させてコイル用集合導線を製造する第３のステップからなるコイル用集合導線の製造方法。
【請求項４】
前記熱可塑性樹脂がPEEK（ポリエーテルエーテルケトン）であり、その融点が350〜360℃の範囲にあり、
第１のステップにおける導線の加熱温度が180〜200℃である請求項１に記載のコイル用導線の製造方法。
【請求項５】
前記熱可塑性樹脂がPEEK（ポリエーテルエーテルケトン）であり、その融点が350〜360℃の範囲にあり、
第１のステップにおける集合導線の加熱温度が180〜200℃である請求項３に記載のコイル用集合導線の製造方法。
【請求項６】
融点が350〜360℃の範囲にあるPEEKを使用する場合に、第３のステップにおける加熱温度も350〜360℃に範囲に調整する請求項４に記載のコイル用導線の製造方法。
【請求項７】
融点が350〜360℃の範囲にあるPEEKを使用する場合に、第３のステップにおける加熱温度も350〜360℃に範囲に調整する請求項５に記載のコイル用集合導線の製造方法。
【請求項８】
第３のステップにおける加熱時間が5〜10分である請求項６に記載のコイル用導線の製造方法。
【請求項９】
第３のステップにおける加熱時間が5〜10分である請求項７に記載のコイル用集合導線の製造方法。
【請求項１０】
前記導線が平角線である請求項１，４，６，８のいずれかに記載のコイル用導線の製造方法。
【請求項１１】
前記導線が平角線である請求項２，３，５，７，９のいずれかに記載のコイル用集合導線の製造方法。
【発明の詳細な説明】
【技術分野】
【０００１】
本発明は、平角線等からなるコイル用導線とコイル用集合導線を製造する方法に関するものである。
【背景技術】
【０００２】
モータを構成するステータは、円環状のヨークと、ヨークから径方向内側に突出する複数のティースと、隣接するティース間に形成されるスロットを備えた鋼板が積層されてなるステータコアから形成されており、コイルがこのスロット内に挿入されながら、ティース間に巻装されることによってステータが形成される。このコイル用の巻線は、導線周りに絶縁被膜が形成されてコイル内における導線間の絶縁が図られるとともに、ティースとコイルの間には絶縁性のボビンや絶縁紙等のインシュレータが配設されてコア−コイル間の絶縁が図られている。さらに、たとえば分布巻き方式の巻装形態においては、絶縁紙等のインシュレータで異相コイル間の相間絶縁が図られている。
【０００３】
従来のコイル形成用の巻線は、たとえば銅素材の導線の周りに、熱硬化性のエナメル樹脂を溶剤に溶かして数μmの厚みで塗布し、熱処理して塗布層を固め、この処理を複数回繰り返して所望厚のエナメル皮膜を形成して巻線が製作されている。なお、このエナメル皮膜の素材としては、アミドイミド系樹脂やウレタン系樹脂、エステルイミド系樹脂、ポリイミド系樹脂や酸化膜などが一般に用いられている。なお、巻線は断面が円形のもののほかにも、コイル占積率を高めることのできる平角線が適用されている。
【０００４】
ところで、実際のティース周りにコイルを形成する方法では、各ティースに導線が巻装されたコイルを挿入した後、隣接するコイルの端部同士を溶接で繋いでコイルの連続体を形成する方法が採用されている。
【０００５】
コイルの端部同士を溶接にて接続することから、この溶接接合箇所となる導線の端部においては、予め絶縁皮膜を剥いでおく必要がある。
【０００６】
そこで、従来の絶縁皮膜を剥いでコイル用導線を製造する方法を図４を参照して説明する。
【０００７】
図４ａで示すように、まず、たとえば銅素材の導線Ｄの周りにエナメル素材の絶縁皮膜Ｈを形成しておく。この際、導線Ｄとエナメル素材の絶縁皮膜Ｈは相互に密着している。
【０００８】
導線Ｄと絶縁皮膜Ｈが密着した状態のものに対し、その端部の絶縁皮膜を剥いで導線端部を剥き出しにするに当たり、図４ａのＬラインに沿って皮膜剥きをおこなうと、図４ｂで示すように、導線Ｄの一部Ｃも絶縁皮膜Ｈと同時に剥がれてしまい、絶縁皮膜Ｈが剥がれて露出した箇所の導線Ｄの寸法（もしくは厚み）が不均一になり、導体露出箇所の寸法精度が低下するといった課題がある。
【０００９】
ここで、特許文献１には、絶縁皮膜を有する平角導体を固定し、エッジを平角導体に食い込ませた状態で平角導体を引張ることにより、絶縁皮膜を剥離させる方法が開示されている。
【００１０】
この方法では、エッジの食い込み深さを平角導体と絶縁皮膜の界面に調整するのが難しいことや、エッジの食い込みが浅くなると絶縁皮膜を十分に除去できなくなり、エッジが平角導体に食い込み過ぎると逆に平角導体が損傷するといった課題がある。
【先行技術文献】
【特許文献】
【００１１】
【特許文献１】特開２０１１−１５５７２４号公報
【発明の概要】
【発明が解決しようとする課題】
【００１２】
本発明は上記する問題に鑑みてなされたものであり、導線周りもしくは集合導線周りに絶縁皮膜が形成されてなるコイル用導線もしくはコイル用集合導線において、溶接箇所となる導線端部もしくは集合導線端部において絶縁皮膜のみを精度よく、しかも効率的に除去してコイル用導線もしくはコイル用集合導線を製造することのできるコイル用導線とコイル用集合導線の製造方法を提供することを目的とする。
【課題を解決するための手段】
【００１３】
前記目的を達成すべく、本発明によるコイル用導線の製造方法は、導線の周りに絶縁皮膜を形成し、絶縁皮膜の端部を取り除いて導線の溶接接合箇所を露出させてコイル用導線を製造する方法であって、絶縁皮膜材料となる熱可塑性樹脂の融点未満の温度で導線を加熱しておく第１のステップ、溶融した前記熱可塑性樹脂を導線周りに提供し、該熱可塑性樹脂が前記融点未満となった段階で絶縁皮膜の端部近傍に切込みを入れ、端部の絶縁皮膜を剥がす第２のステップ、導線および絶縁皮膜を前記熱可塑性樹脂の融点以上の温度で加熱し、導線と絶縁皮膜を密着させてコイル用導線を製造する第３のステップからなるものである。
【００１４】
本発明のコイル用導線の製造方法は、熱可塑性樹脂素材の絶縁皮膜を導線周りに形成することとし、導線と絶縁皮膜が密着する前に絶縁皮膜の端部近傍に切込みを入れ、絶縁皮膜の端部を剥いだ後に導線と絶縁皮膜の密着を図ることにより、導線を痛めることなく、効率的に、しかも絶縁皮膜のみを精度よく除去することのできる製造方法である。
【００１５】
ここで、本発明の製造方法で適用する導線は、断面円形の丸線は勿論のこと、平角導線も含まれるものである。
【００１６】
まず、第１のステップとして、絶縁皮膜材料となる熱可塑性樹脂の融点未満の温度で導線を加熱しておく。
【００１７】
次に、第２のステップとして、溶融した熱可塑性樹脂を導線周りに提供し、熱可塑性樹脂がその融点未満となった段階で絶縁皮膜の端部近傍に切込みを入れ、端部の絶縁皮膜を剥がす。
【００１８】
ここで、使用される熱可塑性樹脂は特に限定されるものではないが、ポリアミド(PA)やポリイミド(PI)、ポリフェニレンサルファイド(PPS)のほか、ポリエーテルエーテルケトン(PEEK)、ポリフェニルサルホン(PPSU)、ポリアミド(PA)といったいわゆるスーパーエンジニアリングプラスチック（スーパーエンプラ）が挙げられる。
【００１９】
導線周りに熱可塑性樹脂を提供する方法としては、射出成形や押出成形などがある。導線周りに提供された熱可塑性樹脂は急激に温度を低下させるが、本発明では、第１のステップにおいて熱可塑性樹脂の融点未満の温度で導線を加熱しているために、このような熱可塑性樹脂の急激な温度低下が抑制される。このように熱可塑性樹脂の急冷が抑制されることにより、急冷によって絶縁皮膜が十分に形成されずに製品歩留りを低下させるといった問題は生じ得ない。
【００２０】
また、第２のステップにおいて、熱可塑性樹脂は少なくとも温められた導体の温度以上の温度を維持しながら、その融点以上の温度は有していないことから、導体と熱可塑性樹脂が密着することはない。このことに加えて、熱可塑性樹脂は柔らかい状態であることから、カッター等によって切込みが容易に入る状態となっている。そこで、この第２のステップにおいて、絶縁皮膜の端部近傍の所定箇所に切込みを入れ、速やかに絶縁皮膜の端部を引張って除去することにより、導線の溶接接合箇所を露出させることができる。
【００２１】
このように、導線と密着しておらず、しかも柔らかい状態の絶縁皮膜に切込みを入れ、絶縁皮膜の端部を引張って除去することから、絶縁皮膜端部の除去効率は極めて高く、この端部除去の際に導線を痛めることもなく、絶縁皮膜のみを精度よく除去することができる。
【００２２】
絶縁皮膜の端部が精度よく除去されたら、次に第３のステップとして、導線および絶縁皮膜を熱可塑性樹脂の融点以上の温度で加熱し、導線と絶縁皮膜を密着させてコイル用導線を製造する。
【００２３】
このように絶縁皮膜の端部の除去の後に導線と絶縁皮膜を密着させることで、絶縁皮膜の端部が除去されてなるコイル用導線を効率的かつ高精度に製造することができる。しかも、導線の破損や絶縁皮膜の除去が不十分であるといった問題が生じ得ないことから、製品歩留りの向上にも繋がる。
【００２４】
また、具体的な実施の形態として、前記熱可塑性樹脂がPEEK（ポリエーテルエーテルケトン）であり、その融点が350〜360℃の範囲にある場合に、第１のステップにおける導線の加熱温度が180〜200℃である。
【００２５】
本発明者等による検証の結果、熱可塑性樹脂にPEEKを適用した際の第１のステップにおける導線の加熱温度として、180〜200℃が好ましい温度範囲であることが特定されている。なお、この180〜200℃は、射出成形等の際に適用される金型が調整される温度でもあり、金型とこれに収容される導線の温度を同程度の温度に調整しておくことで、PEEKを冷め過ぎず、温め過ぎない温度に維持することができる。
【００２６】
また、融点が350〜360℃の範囲にあるPEEKを使用する場合に、第３のステップにおける加熱温度も350〜360℃に範囲に調整するのがよい。
【００２７】
たとえば、340℃程度では十分な密着力が発現せず、逆に360℃を超える範囲ではPEEKが溶け落ちてしまう。
【００２８】
さらに、第３のステップにおいて、加熱温度が350〜360℃であることに加えて、加熱時間は5〜10分の範囲にあるのがよい。
【００２９】
10分を超えると酸化膜の形成が著しくなり、好ましくない。
【００３０】
第３のステップにて製造されたコイル用導線を所望に曲げ加工し、ステータのスロットに挿入してティース周りに配設する。次いで隣接するコイル用導線の露出した端部の溶接接続箇所同士を接触させ、溶接して繋ぐことでコイルの連続体が形成される。
【００３１】
また、本発明はコイル用集合導線の製造方法にも及ぶものであり、この製造方法の実施の形態は、前記製造方法で製造された複数のコイル用導線を束ねてコイル用集合導線を製造するものである。
【００３２】
また、本発明のコイル用集合導線の製造方法の他の実施の形態は、複数の導線を束ね、圧延して集合導線とし、該集合導線の周りに絶縁皮膜を形成し、絶縁皮膜の端部を取り除いて集合導線の溶接接合箇所を露出させてコイル用集合導線を製造する方法であって、絶縁皮膜材料となる熱可塑性樹脂の融点未満の温度で集合導線を加熱しておく第１のステップ、溶融した前記熱可塑性樹脂を集合導線周りに提供し、該熱可塑性樹脂が前記融点未満となった段階で絶縁皮膜の端部近傍に切込みを入れ、端部の絶縁皮膜を剥がす第２のステップ、集合導線および絶縁皮膜を前記熱可塑性樹脂の融点以上の温度で加熱し、集合導線と絶縁皮膜を密着させてコイル用集合導線を製造する第３のステップからなるものである。
【００３３】
ここで、「集合導線」とは、絶縁皮膜の形成されていない複数の導線が束ねられたものを意味しており、「コイル用集合導線」とは、絶縁皮膜を備えた複数の導線が束ねられたものや、集合導線の周りに絶縁皮膜が形成されたものの双方を含む意味である。
【００３４】
従来のコイル用集合導線の製造方法では、複数の導線を束ね、絶縁皮膜の端部を取り除く際に導線間に絶縁皮膜の残渣が溜まり易く、このコイル用集合導線を溶接する際には煤や発泡などが生じる惧れがあった。このような従来の製造方法に対し、本発明のコイル用集合導線の製造方法では、端部の絶縁皮膜を取り除く際には未だ絶縁皮膜が導線もしくは集合導線と密着していないことから、導線間に絶縁皮膜の残渣が溜まるといった課題は生じ得ない。
【００３５】
また、従来のコイル用集合導線の製造方法では、絶縁皮膜の端部を機械的に削り取る方法を適用した際に、集合導線を形成している各導線に応力が残り、導線同士がばらけて寸法精度が低下する惧れがあった。さらに、絶縁皮膜の端部を機械的に削り取る方法では、導線に必要以上の外力が作用し、導線同士の擦れで絶縁皮膜が破れて、集合導線本来の損失低減効果が期待できないといった惧れもあった。このような従来の製造方法に対し、本発明のコイル用集合導線の製造方法では、集合導線周りの絶縁皮膜の端部の除去の後に各導線と絶縁皮膜の密着が図られることから、機械的に絶縁皮膜の端部を削り取る場合の上記種々の課題は生じ得ない。
【発明の効果】
【００３６】
以上の説明から理解できるように、本発明のコイル用導線とコイル用集合導線の製造方法によれば、熱可塑性樹脂素材の絶縁皮膜を導線周りもしくは集合導線周りに形成することとし、導線もしくは集合導線と絶縁皮膜が密着する前に絶縁皮膜の端部近傍に切込みを入れ、絶縁皮膜の端部を剥いだ後に導線もしくは集合導線と絶縁皮膜の密着を図ることにより、導線もしくは集合導線を痛めることなく、効率的に、しかも絶縁皮膜のみを精度よく除去することができる。
【図面の簡単な説明】
【００３７】
【図１】（ａ）は本発明のコイル用導線の製造方法の第１のステップ〜第２のステップを説明した図であり、（ｂ）は続く第２のステップを説明した図であり、（ｃ）は第３のステップを説明した図である。
【図２】（ａ）は本発明のコイル用集合導線の製造方法の実施の形態１を説明した図であり、（ｂ）は図２ａのｂ−ｂ矢視図である。
【図３】（ａ）は本発明のコイル用集合導線の製造方法の実施の形態２の第１のステップを説明した図であり、（ｂ）は図３ａのｂ−ｂ矢視図であり、（ｃ）は続く第２のステップ、第３のステップを説明した図であり、（ｄ）は図３ｃのｄ−ｄ矢視図である。
【図４】（ａ）、（ｂ）の順で従来のコイル用導線の製造方法を説明した図である。
【発明を実施するための形態】
【００３８】
以下、図面を参照して、本発明のコイル用導線とコイル用集合導線の製造方法の実施の形態を説明する。
【００３９】
（コイル用導線の製造方法の実施の形態）
図１ａは本発明のコイル用導線の製造方法の第１のステップ〜第２のステップを説明した図であり、図１ｂは続く第２のステップを説明した図であり、図１ｃは第３のステップを説明した図である。
【００４０】
まず、導線１は平角導線であり、その素材は、無酸素銅もしくはタフピッチ銅などから形成されている。
【００４１】
まず、この導線１を絶縁皮膜材料となる熱可塑性樹脂の融点未満の温度で導線を加熱しておく（第１のステップ）。
【００４２】
たとえば、融点が300℃以上の熱可塑性樹脂を適用するとして、第１のステップにおける導線１の加熱温度は第２のステップで適用する金型温度と同程度の180〜200℃に設定するのがよい。
【００４３】
次に、不図示の金型内に導線１を収容し、射出成形や押出し成形によって、溶融した熱可塑性樹脂を導線１の周りに提供する。
【００４４】
ここで、適用する熱可塑性樹脂としては、ポリアミド(PA)やポリイミド(PI)、ポリフェニレンサルファイド(PPS)、ポリエーテルエーテルケトン(PEEK)、パーフルオロアルコキシド(PFA)などが挙げられる。
【００４５】
導線１の周りに提供された熱可塑性樹脂からなる絶縁皮膜２は一般に急激に温度を低下させるが、第１のステップにおいて熱可塑性樹脂の融点未満の温度で導線１が加熱されているために、このような熱可塑性樹脂の急激な温度低下が抑制される。このように熱可塑性樹脂の急冷が抑制されることにより、急冷によって絶縁皮膜が十分に形成されずに製品歩留りを低下させるといった問題は生じ得ない。
【００４６】
また、第２のステップにおいて、熱可塑性樹脂は少なくとも温められた導線１の温度以上の温度を維持しながら、その融点以上の温度は有していないことから、導線１と絶縁皮膜２が密着することはない。このことに加えて、図１ａにおける絶縁皮膜２は柔らかい状態であることから、カッター等によって切込みが容易に入る状態となっている。そこで、この第２のステップにおいて、絶縁皮膜２の端部近傍の所定箇所に切込み２ａを入れ、速やかに絶縁皮膜２の端部を引張って除去することにより、図１ｂで示すように導線１の溶接接合箇所１ａを露出させることができる（第２のステップ）。
【００４７】
このように、導線１と密着しておらず、しかも柔らかい状態の絶縁皮膜２に切込み２ａを入れ、絶縁皮膜２の端部を引張って除去することから、絶縁皮膜端部の除去効率は極めて高く、この端部除去の際に導線１を痛めることもなく、絶縁皮膜２の端部のみを精度よく除去することができる。
【００４８】
絶縁皮膜２の端部が精度よく除去されたら、導線１および絶縁皮膜２を熱可塑性樹脂の融点以上の温度で加熱し、導線１と絶縁皮膜２を密着させて図１ｃで示すようにコイル用導線１０を製造する。
【００４９】
このように導線１と絶縁皮膜２の密着を絶縁皮膜２の端部の除去の後に調整したことにより、絶縁皮膜２の端部が除去されてなるコイル用導線１０を効率的かつ高精度に製造することができる。しかも、導線１の破損や絶縁皮膜２の除去が不十分であるといった問題が生じ得ないことから、製品歩留りを向上させることもできる。
【００５０】
（コイル用集合導線の製造方法の実施の形態１）
次に、図１ａ〜図１ｃで示すコイル用導線の製造方法で製造されたコイル用導線を使用してコイル用集合導線を製造する方法（コイル用集合導線の製造方法の実施の形態１）を図２を参照して説明する。
【００５１】
図１で示す製造方法で製造されたコイル用導線１０を複数用意し（図示例は６本）、これら６本のコイル用導線１０を束ね、束ねられた６本のコイル用導線１０に対して圧力を付与したり、あるいは加熱して各コイル用導線１０の絶縁皮膜２同士を溶融させ、絶縁皮膜２の硬化を待つことにより、６本のコイル用導線１０が一体とされたコイル用集合導線２０が製造される。
【００５２】
図示するコイル用集合導線の製造方法によれば、図１で示すコイル用導線の製造方法を経て絶縁皮膜２の端部が予め除去されたコイル用導線１０を束ねてコイル用集合導線を製造することから、コイル用集合導線を形成する絶縁皮膜の端部を機械的に一気に削り取る従来の方法の場合の課題である、導線に残った応力にて導線同士がばらけて寸法精度が低下するといった課題や、導線に作用した外力で導線同士が擦れて絶縁皮膜が破れ、集合導線本来の損失低減効果が期待できないといった課題は生じない。
【００５３】
（コイル用集合導線の製造方法の実施の形態２）
次に、図３を参照してコイル用集合導線の製造方法の実施の形態２を説明する。ここで、図３ａは本発明のコイル用集合導線の製造方法の実施の形態２の第１のステップを説明した図であり、図３ｂは図３ａのｂ−ｂ矢視図であり、図３ｃは続く第２のステップ、第３のステップを説明した図であり、図３ｄは図３ｃのｄ−ｄ矢視図である。
【００５４】
まず、図３ａで示すように、複数の導線１を束ね（図示例は６本の導線１を束ねる形態）、圧延して集合導線３を製作する。
【００５５】
次に、集合導線３を絶縁皮膜材料となる熱可塑性樹脂の融点未満の温度で加熱し（第１のステップ）、不図示の金型内に集合導線３を収容し、射出成形や押出し成形によって、溶融した熱可塑性樹脂を集合導線３の周りに提供する。この製造方法においても、図１で示すコイル用導線１０の製造方法と同様に、図３ａで示すように熱可塑性樹脂が融点未満となった段階で絶縁皮膜２Ａの端部近傍に切込み２ａを入れ、図３ｃで示すように端部の絶縁皮膜２Ａを剥がす（第２のステップ）。
【００５６】
次に、集合導線３および絶縁皮膜２Ａを熱可塑性樹脂の融点以上の温度で加熱し、集合導線３と絶縁皮膜２Ａを密着させてコイル用集合導線３０を製造する（第３のステップ）。
【００５７】
図示するコイル用集合導線の製造方法によれば、図１で示すコイル用導線の製造方法と同様の方法を経て集合導線３の周囲の絶縁皮膜２Ａの端部が予め除去されたコイル用集合導線を製造することから、コイル用集合導線を形成する絶縁皮膜の端部を機械的に一気に削り取る従来の方法の場合の上記課題は生じない。
【００５８】
（実施例）
コイル用導線を以下の方法で製造した。具体的には、無酸素銅からなる平角線1.7mm×3.0mmを使用し、非強化ポリエーテルエーテルケトン(PEEK)で融点が350〜360℃の範囲のものを絶縁皮膜用素材として適用し、押出し成形によって平角線の周囲にPEEKを提供する。ここで、押出し成形時のPEEK温度は350〜360℃であり、平角線は180〜200℃に予熱しておく。なお、PEEKを射出成形等する際の一般的な材料推奨温度は350〜400℃程度であるが、本実施例では350〜360℃の範囲のものを使用することにする。
【００５９】
絶縁皮膜の端部近傍に切込みを入れて絶縁皮膜の端部を剥いで除去し、導線端部の溶接接合箇所を露出させる。
【００６０】
次に、導線と絶縁皮膜を350〜360℃の範囲で5〜10分間加熱し、導線と絶縁皮膜を密着させてコイル用導線を製造する。
【００６１】
製造されたコイル用導線は、その端部の露出した溶接接合箇所が痛んでおらず、絶縁皮膜の端部近傍に切込みを入れる作業も容易におこなうことができた。また、導線と絶縁皮膜を密着させるまでの製作時間も短くてよく、製品歩留りも極めて高いものとなった。
【００６２】
なお、上記と同様の方法で図３で示す6本の導線からなる集合導線を使用してコイル用集合導線を製造した。製造されたコイル用集合導線においても、その端部の露出した溶接接合箇所が痛んでおらず、絶縁皮膜の端部近傍に切込みを入れる作業も容易におこなうことができ、集合導線と絶縁皮膜を密着させるまでの製作時間も短くてよく、製品歩留りも極めて高いものとなることが実証されている。
【００６３】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００６４】
１…導線、１ａ…溶接接合箇所、２，２Ａ…絶縁被膜、２ａ…切込み、３…集合導線、１０…コイル用導線、２０，３０…コイル用集合導線
【図１】
2015144545.tif 000003
【図２】
2015144545.tif 000004
【図３】
2015144545.tif 000005
【図４】
2015144545.tif 000006